СОЛНЕЧНЫЙ КОЛЛЕКТОР ТРАНСПИРАЦИОННОГО ТИПА

1. Солнечный коллектор транспирационного типа, содержащий: поглощающую панель, имеющую основу, выполненную из нержавеющей стали;
поверхностный слой из оксида хрома на наружной поверхности основы и множество сквозных отверстий, образованных в основе и поверхностном слое,
причем поверхностный слой имеет толщину по меньшей мере 70 нанометров.
2. Солнечный коллектор транспирационного типа по п. 1, в котором поверхностный слой имеет толщину от 70 нанометров до 400 нанометров.
3. Солнечный коллектор транспирационного типа по п. 2, в котором поверхностный слой имеет толщину от 100 нанометров до 280 нанометров.
4. Солнечный коллектор транспирационного типа по любому предыдущему пункту, в котором толщина поверхностного слоя определяет внешний вид солнечного коллектора транспирационного типа.
5. Солнечный коллектор транспирационного типа по п. 4, в котором толщина поверхностного слоя определяет цвет солнечного коллектора транспирационного типа.
6. Солнечный коллектор транспирационного типа по любому предыдущему пункту, в котором поглощающая панель имеет коэффициент излучения не более 0,30.
7. Солнечный коллектор транспирационного типа по п. 6, в котором поглощающая панель имеет коэффициент излучения от 0,10 до 0,30.
8. Солнечный коллектор транспирационного типа по любому предыдущему пункту, в котором поглощающая панель имеет коэффициент поглощения солнечного излучения по меньшей мере 0,50.
9. Солнечный коллектор транспирационного типа по любому предыдущему пункту, в котором поглощающая панель имеет коэффициент поглощения солнечного излучения от 0,5 до 0,90.
10. Солнечный коллектор транспирационного типа по любому предыдущему пункту, в котором поверхностный слой образует наружную поверхность солнечного коллектора транспирационного типа.
11. Солнечный коллектор транспирационного типа по любому предыдущему пункту, дополнительно содержащий:
заднюю панель, расположенную на расстоянии от поглощающей панели с образованием полости между поглощающей панелью и задней панелью, причем поверхностный слой находится вне полости.
12. Солнечный коллектор транспирационного типа по п. 11, в котором задняя панель образована стеной или крышей здания.
13. Солнечный коллектор транспирационного типа по любому предыдущему пункту, в котором поверхностный слой представляет собой химически или электрохимически наращенный слой оксида хрома.
14. Здание, содержащее солнечный коллектор транспирационного типа по любому предыдущему пункту, установленный на стене или крыше здания таким образом, что поверхностный слой образует наружную поверхность здания.
15. Способ изготовления солнечного коллектора транспирационного типа, согласно которому:
обеспечивают пластину из нержавеющей стали, содержащую на первой поверхности первоначальный слой оксида хрома;
осуществляют химическое или электрохимическое наращивание первоначального слоя оксида хрома на первой поверхности с образованием наращенного слоя оксида хрома;
формируют множество сквозных отверстий в пластине из нержавеющей стали и
формируют пластину из нержавеющей стали в виде поглощающей панели солнечного коллектора транспирационного типа, при этом наращенный слой оксида хрома образует наружную поверхность солнечного коллектора транспирационного типа, а
этап химического или электрохимического наращивания первоначального оксида хрома осуществляют до или после этапа формирования множества сквозных отверстий.
16. Способ по п. 15, согласно которому этап химического или электрохимического наращивания первоначального слоя оксида хрома на первой поверхности с образованием наращенного слоя оксида хрома включает:
химическое или электрохимическое наращивание слоя оксида хрома на первой поверхности с образованием наращенного слоя оксида хрома, имеющего толщину по меньшей мере 70 нанометров.
17. Способ по п. 15, согласно которому этап химического или электрохимического наращивания первоначального слоя оксида хрома на первой поверхности с образованием наращенного слоя оксида хрома включает:
химическое или электрохимическое наращивание слоя оксида хрома на первой поверхности с образованием наращенного слоя оксида хрома, имеющего толщину от 70 нанометров до 400 нанометров.
18. Способ по п. 17, согласно которому этап химического или электрохимического наращивания первоначального слоя оксида хрома на первой поверхности с образованием наращенного слоя оксида хрома включает:
химическое или электрохимическое наращивание слоя оксида хрома на первой поверхности с образованием наращенного слоя оксида хрома, имеющего толщину от 100 нанометров до 280 нанометров.
19. Способ по любому из пп. 15-18, согласно которому дополнительно:
формируют солнечный коллектор транспирационного типа путем установки поглощающей панели на крышу или стену здания,
при этом поглощающую панель располагают на расстоянии от крыши или стены с образованием полости между поглощающей панелью и крышей или стеной; а
поверхностный слой образует наружную поверхность здания.
20. Способ по любому из пп. 15-18, согласно которому дополнительно:
формируют солнечный коллектор транспирационного типа путем обеспечения задней панели, расположенной на расстоянии от поглощающей панели с образованием полости,
причем поверхностный слой находится вне полости.
21. Солнечный коллектор транспирационного типа из нержавеющей стали, имеющий химически или электрохимически наращенный поверхностный слой оксида хрома.